НЕРАЗРУШАЮЩИЙ СПОСОБ ДЕТЕКТИРОВАНИЯ ПЕРЕЖОГОВ ПРИ ОБРАБОТКЕ СТАЛИ С ОЧЕНЬ ВЫСОКОЙ СТОЙКОСТЬЮ И НАБОР ОБРАЗЦОВ ДЛЯ ГРАДУИРОВАНИЯ ПЕРЕЖОГОВ ПРИ ОБРАБОТКЕ ЭТОЙ СТАЛИ

1. Способ неразрушающего детектирования пережогов обработки нержавеющих сталей THR, отличающийся тем, что обработанную сталь (А1, А2) погружают в водный раствор кислот, содержащий фтористоводородную кислоту и азотную кислоту, при этом набор образцов для градуировки пережогов обработки сталей получают погружением образцов, (Р1-Р10; Р11-Р18) подвергнутых заданным повреждениям, в указанный водный раствор кислот, при этом образцы классифицируют по уровню их серого цвета, возникающего в результате погружения и соответствующего определенной твердости, причем сталь (А1, А2) затем сравнивают с набором образцов (Р1-Р10; Р11-Р18) с градуировочной окраской.
2. Способ по п.1, в котором продолжительность погружения в раствор кислот составляет, по меньшей мере, 5 минут.
3. Способ по п.1 или 2, в котором содержания фтористоводородной кислоты и азотной кислоты в растворе по существу идентичны.
4. Способ по п.3, в котором раствор, по объему, состоит из 10-20% фтористоводородной кислоты, 10-20 % азотной кислоты и 60-80% воды.
5. Способ по п.4, в котором сталь (А1, А2) затем погружают в ванну с азотной кислотой для удаления сажи.
6. Способ по п.1, в котором плоские образцы (Р1-Р10; Р11-Р18) этой стали изготовлены и подвергнуты термообработкам с переменным перегревом, соответствующим модельным шлифовкам.
7. Набор образцов для осуществления способа детектирования по п.1.